(57)【要約】      （修正有）【課題】容器の蓋材として使用したときに開封性、透明性に優れ、ピール部の糸引きなどのない、実用性と美観を両立した多層積層フィルムおよびそれを蓋材に用いた包装容器を提供する。【解決手段】シール樹脂層（Ａ）１および基材樹脂層（Ｂ）２を有する多層積層フィルムであって、（ｉ）密度が0.915〜0.930g／cm3の低密度ポリエチレンまたはエチレン−α−オレフィン共重合体90〜30重量部と（ii）密度が0.850〜0.89g／cm3のプロピレンエラストマー10〜70重量部からなり、（ｉ）と（ii）の合計が100重量部である前記シール樹脂層（Ａ）上に、低密度ポリエチレンまたはエチレン−α−オレフィン共重合体からなる前記基材樹脂層（Ｂ）が積層されており、前記シール樹脂層（Ａ）の層厚が1〜20μmであり、前記基材樹脂層（Ｂ）の層厚が20〜100μmであることを特徴とする多層積層フィルム。【選択図】図１
2010076341.tif 000002
【特許請求の範囲】
【請求項１】
シール樹脂層（Ａ）および基材樹脂層（Ｂ）を有する多層積層フィルムであって、
前記多層積層フィルムは、（ｉ）密度が0.915〜0.930g／cm3の低密度ポリエチレンまたはエチレン−α−オレフィン共重合体90〜30重量部と（ii）密度が0.850〜0.89g／cm3のプロピレンエラストマー10〜70重量部からなり、（ｉ）と（ii）の合計が100重量部である前記シール樹脂層（Ａ）上に、低密度ポリエチレンまたはエチレン−α−オレフィン共重合体からなる前記基材樹脂層（Ｂ）が積層されており、
前記シール樹脂層（Ａ）の層厚が１〜20μmであり、前記基材樹脂層（Ｂ）の層厚が20〜100μmであることを特徴とする多層積層フィルム。
【請求項２】
シール樹脂層（Ａ）に用いるプロピレンエラストマーが、エチレン・プロピレンランダム共重合体であり、かつＭＦＲ（230℃）が、１〜12g／10分であることを特徴とする請求項１に記載の多層積層フィルム。
【請求項３】
基材樹脂層（Ｂ）を構成する低密度ポリエチレンまたはエチレン−α−オレフィン共重合体のＭＦＲ（230℃）が、１〜10g／10分であることを特徴とする請求項２に記載の多層積層フィルム。
【請求項４】
シール樹脂層（Ａ）とは反対側の、基材樹脂層（Ｂ）の表面に、延伸フィルムおよび無機酸化物を蒸着した延伸フィルムから選択される蓋材基材層（Ｃ）が１層または２層さらに積層されていることを特徴とする、請求項１〜３のいずれか一項に記載の多層積層フィルム。
【請求項５】
無機酸化物が、アルミナ、またはシリカである請求項４に記載の多層積層フィルム。
【請求項６】
多層積層フィルムのヘイズ値が、40％以下であることを特徴とする請求項４または５に記載の多層積層フィルム。
【請求項７】
請求項４〜６のいずれか１項に記載の多層積層フィルムを蓋材として用いる包装容器であって、該蓋材のシール樹脂層（Ａ）が、ポリエチレンで形成された容器の開口部に接するように重ねられた状態でヒートシールされ、開封時に蓋材のシール樹脂層（Ａ）が凝集破壊して開封される包装容器。
【請求項８】
インフレーション製膜法を用いることを特徴とする請求項１〜３のいずれか一項に記載の多層積層フィルムの製造方法。
【発明の詳細な説明】
【技術分野】
【０００１】
本発明は、軟包装の分野で、主に食品、化成品等の包装容器の蓋材に使用される多層積層フィルムであって、易開封性、透明性に優れ、ピール部の糸引きなどが少ない、実用性と美観を両立した多層積層フィルムおよびそれを蓋材に用いた包装容器に関するものである。
【背景技術】
【０００２】
近年、包装容器は内容物保護や保存のために密封性を十分に満足するだけでなく、さらに消費時に容易に開封できる易開封性（イージーピール性）が要求されている。そして、実用的な密封性と易開封性を兼ね備えた包装フィルムとして各種の提案がされている。
例えば、易開封性を目的としたフィルムとして、各種アクリル酸共重合体とポリエチレン等とのブレンド層の２層からなるヒートシール性積層フィルム（特許文献１参照）、ポリプロピレンからなる基材層に、ポリブテン、ポリプロピレン、ポリエチレンの３成分系ブレンド層を積層したフィルム（特許文献２参照）、メタクリル酸共重合体とポリプロピレンとの混合物からなる層とポリエチレンのシーラント層を有する多層フィルム（特許文献３参照）、ポリプロピレンよりなる基材層、およびポリブテンとポリエチレンとポリプロピレンとのブレンド層の２層からなるイージーピールフィルム（特許文献４参照）が知られている。
【特許文献１】特開平５−２１２８３５号公報
【特許文献２】特開平６−３２８６３９号公報
【特許文献３】特開２００２−２８３５１３号公報
【特許文献４】特開平６−３２８６３９号公報
【発明の開示】
【発明が解決しようとする課題】
【０００３】
しかしながら、従来の易開封性を目的としたフィルムは、材料コストが高く、製膜条件における自由度（ブレンド条件など）が低く、低温シール性を向上させる目的等で配合されるポリブテンは糸引きなどの原因にもなり得るものであり、剥離面の美観の点でも十分ではなかった。また、店頭ディスプレイ時の商品イメージアップの観点や製品購入前に内容物の外観を確認したいという消費者要請の観点から、透明性が高く、内容物視認性に優れた蓋材材料の開発が強く望まれていた。
【課題を解決するための手段】
【０００４】
そこで、本発明者は上記の問題点を解決すべく種々検討の結果、包装容器の蓋材用の多層積層フィルムにおいて、シール樹脂層（Ａ）を構成する材料として、汎用廉価な低密度ポリエチレン、エチレン−α−オレフィン共重合体、プロピレンエラストマーを使用し、前記シール樹脂層を（ｉ）低密度ポリエチレン、またはエチレン−α−オレフィン共重合体と、（ii）プロピレンエラストマーからなる２成分系により構成すること、基材樹脂層（Ｂ）を構成する材料として結晶化度が比較的小さい低密度ポリエチレンまたはエチレン−α−オレフィン共重合体を使用することにより、所望の剥離強度が得られること、前記多層フィルムに透明性を付与できること、剥離後の糸引きを軽減または抑止できることを見出し、優れた易開封性、内容物視認性を有し、かつ剥離面が美麗な包装容器の蓋材用多層積層フィルムを開発した。
【０００５】
すなわち、本発明は、以下の（１）〜（８）に示す発明を包含するものである。
（１）シール樹脂層（Ａ）および基材樹脂層（Ｂ）を有する多層積層フィルムであって、
前記多層積層フィルムは、（ｉ）密度が0.915〜0.930g／cm3の低密度ポリエチレンまたはエチレン−α−オレフィン共重合体90〜30重量部と（ii）密度が0.850〜0.89g／cm3のプロピレンエラストマー10〜70重量部からなり、（ｉ）と（ii）の合計が100重量部である前記シール樹脂層（Ａ）上に、低密度ポリエチレンまたはエチレン−α−オレフィン共重合体からなる前記基材樹脂層（Ｂ）が積層されており、
前記シール樹脂層（Ａ）の層厚が１〜20μmであり、前記基材樹脂層（Ｂ）の層厚が20〜100μmであることを特徴とする多層積層フィルム。
【０００６】
（２）シール樹脂層（Ａ）に用いるプロピレンエラストマーが、エチレン・プロピレンランダム共重合体であり、かつＭＦＲ（230℃）が、１〜12g／10分であることを特徴とする（１）の多層積層フィルム。
（３）基材樹脂層（Ｂ）を構成する低密度ポリエチレンまたはエチレン−α−オレフィン共重合体のＭＦＲ（230℃）が、１〜10g／10分であることを特徴とする（２）の多層積層フィルム。
【０００７】
（４）シール樹脂層（Ａ）とは反対側の、基材樹脂層（Ｂ）の表面に、延伸フィルムおよびバリア性層を蒸着した延伸フィルムから選択される蓋材基材層（Ｃ）が１層または２層さらに積層されていることを特徴とする、（１）〜（３）のいずれかの多層積層フィルム。
（５）無機酸化物が、アルミナ、またはシリカである、（４）の多層積層フィルム。
（６）多層積層フィルムのヘイズ値が、40％以下であることを特徴とする（４）または（５）の多層積層フィルム。
【０００８】
（７）（４）〜（６）のいずれかかの多層積層フィルムを蓋材として用いる包装容器であって、該蓋材のシール樹脂層（Ａ）が、ポリエチレンで形成された容器の開口部に接するように重ねられた状態でヒートシールされ、開封時に蓋材のシール樹脂層（Ａ）が凝集破壊して開封される包装容器。
（８）インフレーション製膜法を用いることを特徴とする（１）〜（３）のいずれかの多層積層フィルムの製造方法。
【発明の効果】
【０００９】
本発明の多層積層フィルムは、易開封性、透明性に優れると共に、剥離面が美麗であるので、これを蓋材として使用した容器は、実用性と美観性の両面において優れたものである。
【００１０】
すなわち、本発明の多層積層フィルムは、シール樹脂層（Ａ）が非相溶の汎用樹脂２成分系から成っており、この層のブレンド比率やＭＦＲ（メルトマスフローレイト）をコントロールすることで海島構造が制御でき、適当な凝集破壊強度を達成することができるので、剥離後の糸引きを軽減または抑止して、優れた易開封性を有し、開封後の剥離面が美麗な包装容器の蓋材用多層積層フィルムを提供することができる。さらに、本発明においては、基材樹脂層（Ｂ）として、結晶化度が比較的小さい低密度ポリエチレン、またはエチレン−α−オレフィン共重合体を使用するので、本発明の多層積層フィルムは優れた透明性を有する。
【００１１】
また、本発明の多層積層フィルムは、当業者に既知の種々の方法により製造することができるが、小ロットの場合においても安価に製造することができるインフレーション製膜法によっても好適に製造することができる。インフレーション製膜法は、多種少量型製造に適した製膜法であるが、適用範囲が狭く、限られた材料にしか用いることができない。すなわち、従来の易開封性（イージーピール性）フィルムは、比較的高価であったのに対し、本発明の多層積層フィルムは、汎用廉価な材料を使用すること、インフレーション製膜法が適用可能であることから、コスト的な点からもメリットがある。
【００１２】
また、基材樹脂層（Ｂ）の表面上に、さらに蓋材基材層（Ｃ）として透明な各種延伸フィルムや無機酸化物が蒸着膜された延伸フィルムを設けることにより、ヘイズ値が40％と低く、内容物視認性に優れ、かつ内容物の長期保存に適したガスバリア性を有する多層積層フィルムを提供することができる。
【発明を実施するための最良の形態】
【００１３】
本発明の多層積層フィルムについて、以下に詳細に説明する。
本発明の多層積層フィルムは、シール樹脂層（Ａ）と基材樹脂層（Ｂ）から構成されており、基材樹脂層（Ｂ）は１層あるいは２層以上、好ましくは１層あるいは２層である。図１は、基材樹脂層（Ｂ）が１層で構成された例を示すものであり、シール樹脂層（Ａ）に接して低密度ポリエチレンまたはエチレン−α−オレフィン共重合体で構成される樹脂の層が積層された２層構造の多層積層フィルムである。
【００１４】
次に、本発明の多層積層フィルムを構成する材料、その製造法等について説明する。
以下、本発明において使用される樹脂名は、業界において慣用されるものが用いられる。また、本発明にいう、密度は「ＪＩＳ  Ｋ  ７１１２」に準拠して測定したものを意味する。
【００１５】
＜１＞シール樹脂層（Ａ）
（１）シール樹脂層（Ａ）を構成する低密度ポリエチレンまたはエチレン−α−オレフィン共重合体
本発明においては、シール樹脂層（Ａ）を構成する材料として、低密度ポリエチレンまたはエチレン−α−オレフィン共重合体を使用する。ここで、エチレン−α−オレフィン共重合体には、エチレンと他のα−オレフィン（例えばプロピレン、１−ブテン、１−ペンテン、１−ヘキセン、１−オクテン等）とのブロックまたはランダム共重合体が包含される。本発明においては、シール樹脂層（Ａ）としては、易開封性、透明性の観点から、特に低密度ポリエチレン、またはエチレンと１−ブテンとのランダム共重合体を使用することが好ましい。
シール樹脂層（Ａ）を構成する低密度ポリエチレン、エチレン−α−オレフィン共重合体は、密度が0.915〜0.930g／cm3である。また、前記低密度ポリエチレン、エチレン−α−オレフィン共重合体としては、ＭＦＲ（190℃）が、１〜９g／10分、好ましくは１〜７g／10分である比較的溶融粘度の高い樹脂を使用することが望ましい。
【００１６】
上記において、密度が0.930g／cm3を超える、例えば、高密度ポリエチレンや中密度ポリエチレンを使用すると、結晶化度が高いことから、透明性が低下する。また、密度が0.915g／cm3未満であると、高流動性であるため、インフレーション製膜法によって製膜することが困難となると共に、フィルムの滑り性が悪くなり、加工適性に劣ったものとなる。また、ＭＦＲ（190℃）が１g／10分未満であると、流れ性が低下するために製造が困難になる。また、上記規定範囲を超えると、製膜安定性が劣るものとなる。ここで、本発明にいうＭＦＲ（190℃）とは、「ＪＩＳ  Ｋ６９２２」に準拠して測定したものを意味する。
本発明で使用するのに好適な低密度ポリエチレン、エチレン−α−オレフィン共重合体としては、例えばプライムポリマー社製のエボリュー、日本ポリエチレン社製のノバテックＬＤ等が挙げられる。
【００１７】
（２）シール樹脂層（Ａ）を構成するプロピレンエラストマー
本発明において、シール樹脂層（Ａ）を構成するプロピレンエラストマーには、プロピレン・ホモポリマー、およびプロピレンと他のα−オレフィンとのブロックまたはランダム共重合体が包含される。ここで、α−オレフィンには、例えばエチレン、１−ブテン、１−ペンテン、１−ヘキセン、１−オクテン等が包含されるが、適度なシール強度を得るためには、プロピレンとエチレンとのランダム共重合体からなるプロピレンエラストマーが特に好ましい。
【００１８】
上記プロピレンエラストマーとしては、密度が0.850〜0.89g／cm3、好ましくは0.850〜0.88g／cm3であるものを使用する。また、ＭＦＲ（230℃）が、1〜12g／10分であるものを使用することが好ましい。ＭＦＲ（230℃）が１g／10分未満であると、シール樹脂層（Ａ）にムラが生じることから好ましくない。また、ＭＦＲ（230℃）が12g／10分を超えると、低分子量成分や低弾性率に起因したシールの滑り性が低下し、ドライラミネート時の加工適性に劣るものとなる。ここで、本発明にいうＭＦＲ（230℃）とは、「ＪＩＳ  Ｋ６９２１」に準拠して測定したものを意味する。
また、シール樹脂層（Ａ）内においては、低密度ポリエチレンまたはエチレン−α−オレフィン共重合体とプロピレンエラストマーは、非相溶性であることから海島構造をとるが、プロピレンエラストマーとして、プロピレン−エチレン共重合体を使用し、エチレン含有率を上げることにより、低密度ポリエチレンまたはエチレン−α−オレフィン共重合体との相溶性を向上させ、シール強度を増大させることができる。
本発明で使用するのに好適なプロピレンエラストマーとしては、例えばダウケミカル社製のバーシファイ、バゼル社製のアドフレックス等が挙げられる。
【００１９】
（３）ブレンド比率
シール樹脂層（Ａ）の低密度ポリエチレンまたはエチレン−α−オレフィン共重合体とプロピレンエラストマーのブレンド比率は、90〜30重量部、好ましくは90〜60重量部の低密度ポリエチレンまたはエチレン−α−オレフィンと、10〜70重量部、好ましくは10〜40重量部のプロピレンエラストマーとからなることが望ましい。
プロピレンエラストマーの含有量が上記範囲より高いと接着強度が高くなりすぎて良好な易開封性が得られず、また上記範囲より低いと十分な接着強度が得られず、包装容器としての密封性が満足できない。
【００２０】
また、ブレンド比率は、上記規定値範囲内で被着体との間で要求される接着強度に応じて変更することが好ましく、例えば、包装容器のシール層が、ポリエチレンの場合は、シール樹脂層（Ａ）のポリエチレンまたはエチレン−α−オレフィン共重合体の含有率を上げることによりシール強度を向上させることが可能であり、包装容器のシール層がポリプロピレンの場合は、プロピレンエラストマーの含有率を上げることによりシール強度を向上させることが可能である。
【００２１】
＜２＞基材樹脂層（Ｂ）
本発明の多層積層フィルムの基材樹脂層（Ｂ）は、直接被着体に接触するものでないことから、易開封機能（イージーピール機能）をもたせる必要はないが、蓋材に透明性を付与するため、以下のものを使用する。
すなわち、本発明においては、基材樹脂層（Ｂ）として、低密度ポリエチレンまたはエチレン−α−オレフィン共重合体を使用する。ここで、α−オレフィンには、例えばプロピレン、１−ブテン、１−ペンテン、１−ヘキセン、１−オクテン等が包含されるが、特に、メタロセン触媒またはマルチサイト触媒で重合したエチレン・プロピレン共重合体は、分子量分布がシャープであるため製膜安定性の点から好ましい。また、密度が0.910〜0.930g／cm3、好ましくは0.915〜0.925g／cm3であるものを使用することが透明性の観点から望ましい。
また、インフレーション製膜法により製造する場合、基材樹脂層（Ｂ）を構成する樹脂はＭＦＲ（230℃）が１〜10g／10分であることが好ましい。この範囲に規定することにより、インフレーション製膜法により本発明の多層積層フィルムを良好に製造することが可能となる。
基材樹脂層（Ｂ）は、上記の樹脂１種または２種以上を用い、シール樹脂層（Ａ）上に１層または２層以上、好ましくは１層または２層積層することができる。
【００２２】
＜３＞層厚
シール樹脂層（Ａ）に関しては層厚が１〜20μm、好ましくは１〜10μmであるものが望ましい。上記範囲を超えると剥離層（凝集破壊層）が汚くなり、剥離面の美麗性に劣るものになり、さらにはコストが上昇する。また、１μm未満であると所望の接着性が得られない。
他方、基材樹脂層（Ｂ）の層厚は、20〜100μmであることが好ましい。
【００２３】
＜４＞シール樹脂層（Ａ）および基材樹脂層（Ｂ）からなる本発明の多層積層フィルムの製造方法
次にシール樹脂層（Ａ）および基材樹脂層（Ｂ）からなる本発明の多層積層フィルムの製造方法について説明する。この製造方法における積層工程は、通常の包装材料をラミネートする方法、例えば、ウエットラミネーション法、ドライラミネーション法、無溶剤型ドライラミネーション法、押出ラミネーション法、Ｔダイ押出成形法、共押出ラミネーション法、インフレーション製膜法、共押出インフレーション製膜法等、当業者に知られた種々の方法により行うことができるが、中でも小ロットの場合においても安価に製造することができるインフレーション製膜法を使用することが好ましい。
【００２４】
＜５＞蓋材基材層（Ｃ）
本発明の多層積層フィルムの基材樹脂層（Ｂ）の表面に、適宜、蓋材基材層（Ｃ）として、透明性のある各種包装材料、例えば延伸フィルムを１層または２層以上ラミネートすることができる。
本発明おいては「延伸フィルム」として、ポリエチレンテレフタレート、ポリブチレンテレフタレート、６−ナフタレート等のポリエステル、ナイロン６、ナイロン66等のポリアミドを使用する。特に好ましい延伸フィルムとしては、透明性、機械的強度および包装適性に優れたポリエステル（ポリエチレンテレフタレート）、ポリアミド(ナイロン6、ナイロン66、ナイロン6-66)等からなる延伸フィルムが挙げられる。本発明の多層積層フィルムに各種延伸フィルムをラミネートすることにより、フィルムの物理的強度が向上し、また熱収縮性のような加熱処理に好ましい性質が付与される。
上記のような包装材料は、例えばドライラミネート法、無溶剤型ラミネーション法、押出ラミネーション法、共押出ラミネーション法等によりラミネートすることができる。
【００２５】
また、本発明においては、さらにガスバリア性を向上させる目的で、上記延伸フィルム上にガスバリア性層を設けたものを蓋材基剤として使用することが好ましい。このようなガスバリア性層として、無機金属酸化物、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の酸化物、好ましくはアルミナ、シリカの蒸着膜が挙げられる。無機酸化物の蒸着膜の膜厚は、使用する金属、または金属の酸化物の種類等によって異なるが、ガスバリア性の観点から、例えば、50〜2000Å、好ましくは、100〜1000Åの範囲内で任意に選択することができる。また、上記無機酸化物の蒸着膜は、物理気相成長法や化学気相成長法により、延伸フィルム上に設けることができる。
【００２６】
さらに、本発明においては、一層ガスバリア性を向上させる目的で、本出願人により開発されたガスバリア性塗布膜、すなわち一般式：Ｒ1nＭ（ＯＲ2）m（式中、Ｍは金属原子、Ｒ1、Ｒ2が炭素数１〜８の有機基、ｎは０以上、ｍは１以上の整数、ｎ＋ｍはＭの原子価を表す）で表される少なくとも１種以上のアルコキシド、ポリビニルアルコールおよび／またはエチレン・ビニルアルコールを含有する組成物をゾルゲル法によって重縮合して得られるガスバリア性組成物によるガスバリア性塗布膜を上記無機酸化物の蒸着膜上に設けてもよい。
上記各種延伸フィルム、またはガスバリア性層、さらにガスバリア性塗布膜を設けた各種延伸フィルムは、透明であることから、これらを使用することにより、ヘイズ値を40％以下という低い値に抑えることができ、蓋材を美麗でかつ内容物視認性に優れたものとすることができる。なお、本発明にいうヘイズ値とは、ＪＩＳ  Ｋ−７１０５に準拠して測定された値を意味する。
【００２７】
＜６＞物性
次に、本発明の多層積層フィルムに要求される物性を設定する際の要因について説明する。
（１）凝集破壊（凝集剥離）強度
本発明の多層積層フィルムの易開封性または凝集破壊強度のコントロールは、シール樹脂層（Ａ）に用いる低密度ポリエチレンまたはエチレン−α−オレフィン共重合体とプロピレンエラストマーの配合比を変更することにより行う。
【００２８】
（２）透明性
本発明の多層積層フィルムの透明性のコントロールは、シール樹脂層（Ａ）や基材樹脂層（Ｂ）に使用する低密度ポリエチレンまたはエチレン−α−オレフィン共重合体の密度をコントロールすることにより行う。
具体的には、シール樹脂層（Ａ）については、密度が0.910〜0.930g／cm3という比較的結晶化度の小さい低密度ポリエチレンまたはエチレン−α−オレフィン共重合体を使用する。密度が0.930g／cm3を超えるもの、例えば、高密度ポリエチレンや中密度ポリエチレンを使用すると、結晶化度が高いことから、所望の透明性が得られない。
また、基材樹脂層（Ｂ）については、密度が0.910〜0.930g／cm3、好ましくは0.915〜0.925g／cm3という比較的結晶化度の小さい低密度ポリエチレンまたはメタロセン触媒で重合されたエチレン−α−オレフィン共重合体を使用することが望ましい。密度が上記範囲を超えるものを使用すると、結晶化度が高いことから、所望の透明性が得られない。
【００２９】
＜７＞蓋材の構成
次に、図２により本発明の多層積層フィルムを用いた包装容器の蓋材の一例の構成を説明する。図２の包装容器の蓋材は、本発明によるシール樹脂層（Ａ）と基材樹脂層（Ｂ）から構成される多層積層フィルム上に、必要に応じて印刷を施したラミネート接着剤層を積層したものに、蓋材基材層（Ｃ）をさらに積層したものである。
【００３０】
＜８＞包装容器
本発明の多層積層フィルムは包装容器の蓋材用シーラントフィルムに使用される。特に、容器開口部の蓋材の接着面がポリエチレンで形成された容器の開口部にヒートシールされたカップ状の包装容器に用いられ、開封時には蓋材のシール樹脂層（Ａ）が凝集破壊して開封される。このような包装容器は、フランジ部を介して複数の容器が形成されたものとすることもでき、その場合、フランジ部に容器を切り離す手段、例えば、容器のフランジ部と蓋材を貫通するミシン目等を設けることもできる。
【実施例】
【００３１】
本発明について実施例を挙げて更に具体的に説明する。
［実施例１］
（１）シール樹脂層（Ａ）
シール樹脂層（Ａ）用樹脂組成物として、低密度ポリエチレン（日本ポリエチレン社製ノバテックLD LC522：密度＝0.93 g/cm3、ＭＦＲ（190℃）＝4.0 g/10分）70重量部と、
プロピレンエラストマー（ダウケミカル社製バーシファイV3300：密度＝0.876 g/cm3、ＭＦＲ（230℃）＝8 g/10分）30重量部を十分に混錬し、調製した。
【００３２】
（２）基材樹脂層（Ｂ）
基材樹脂層（Ｂ−１）用樹脂組成物として、メタロセン触媒を用いて重合したエチレン−α−オレフィン共重合体（プライムポリマー社製エボリューSP2020：密度＝0.923 g/cm3、ＭＦＲ（230℃）＝2.3 g/10分）である樹脂100重量部を調製した。
さらに、基材樹脂層（Ｂ−２）用樹脂組成物として、低密度ポリエチレン（日本ポリエチレン社製ノバティックLD LC522：密度＝0.923 g/cm3、ＭＦＲ（230℃）＝4.0 g/10分）である樹脂100重量部を調製した。
上吹き空冷インフレーション共押出製膜機を用いて、総厚50μmの多層積層フィルム（シール樹脂層（Ａ）5μm／基材樹脂層（Ｂ−２）20μm／基材樹脂層（Ｂ−１）25μm）を製造した。
【００３３】
次に、基材樹脂層（Ｂ−１）の表面にコロナ処理を施し、その表面に２液硬化型ウレタン接着剤（主剤：ポリエステルポリオール、硬化剤：脂肪族イソシアネート）を塗布し、蓋材基材層（Ｃ）として、ＣＶＤ（化学気相成長法）シリカ蒸着延伸ＰＥＴフィルム（大日本印刷(株)製IB-PET-UB＜片面処理＞：厚さ12μm）と二軸延伸ＯＮｙフィルム（ユニチカ(株)製［エンブレムNX］＜両面処理＞：厚さ15μm）を順次２層積層した。得られた積層体は、シリカ蒸着ＰＥＴ１２／ＤＬ／ＯＮｙ１５／ＤＬ／基材樹脂層(Ｂ)／シール樹脂層(Ａ)の構造のものである（ＤＬは接着剤部分を意味する）。
上記で製造した多層積層体のヘイズ値をヘーズコンピューター（スガ試験機（株）社製：ＨＧＭ−２ＤＰ）を用いて測定した。
次に、上記多層積層体をポリエチレン樹脂からなるカップ状容器（径74φ、フランジ幅5mm、容量120cc）に平シールからシール温度170℃、3kg/cm2、1秒の条件でヒートシールした。その後、カップから15mm幅試験片を作成し、試験速度300mm/分で180°剥離でシール強度を測定した。得られた多層積層体は、適度なシール強度を有し、剥離外観も美麗であり、透明性を有するものであることが確認された。
【００３４】
［実施例２］
（１）シール樹脂層（Ａ）
シール樹脂層（Ａ）用樹脂組成物として、低密度ポリエチレン（プライムポリマー社製エボリューSP1085：密度＝0.919 g/cm3、ＭＦＲ（190℃）＝8.0 g/10分）60重量部と、プロピレンエラストマー（ダウケミカル社製バーシファイV2200：密度＝0.888 g/cm3、ＭＦＲ（230℃）＝8.0 g/10分）40重量部を十分に混錬し、調製した。
【００３５】
（２）基材樹脂層（Ｂ）
基材樹脂層（Ｂ）用樹脂組成物として、メタロセン触媒を用いて重合したエチレン−α−オレフィン共重合体（日本ポリエチレン社製ノバテックC6 SF240：密度＝0.920 g/cm3、ＭＦＲ（230℃）＝1.9 g/10分）である樹脂を100重量部調製した。
上吹き空冷インフレーション共押出製膜機を用いて、総厚50μmの多層積層フィルム（シール樹脂層（Ａ）5μm／基材樹脂層（Ｂ）45μm）を製造した。
以下実施例１と同様にし、同様の結果が得られた。
【００３６】
［実施例３］
（１）シール樹脂層（Ａ）
シール樹脂層（Ａ）用樹脂組成物として、低密度ポリエチレン（日本ポリエチレン社製ノバテックLD LF443：密度＝0.921 g/cm3、ＭＦＲ（190℃）＝1.5 g/10分）50重量部と、プロピレンエラストマー（ダウケミカル社製バーシファイV3200：密度＝0.866 g/cm3、ＭＦＲ（230℃）＝2.0 g/10分）50重量部を十分に混錬し、調製した。
【００３７】
（２）基材樹脂層（Ｂ）
基材樹脂層（Ｂ）用樹脂組成物として、メタロセン触媒を用いて重合したエチレン−α−オレフィン共重合体（プライムポリマー社製エボリューST2520：密度＝0.925 g/cm3、ＭＦＲ（230℃）＝1.9 g/10分）である樹脂を100重量部調製した。
上吹き空冷インフレーション共押出製膜機を用いて、総厚50μmの多層積層フィルム（シール樹脂層（Ａ）5μm／基材樹脂層（Ｂ）45μm）を製造した。
以下実施例１と同様にし、同様の結果が得られた。
【００３８】
［比較例１］
（１）シール樹脂層（Ａ）
シール樹脂層（Ａ）用樹脂組成物として、低密度ポリエチレン（プライムポリマー社製エボリューSP1085：密度＝0.919 g/cm3、ＭＦＲ（190℃）＝8.0 g/10分）60重量部と、プロピレンエラストマー（ダウケミカル社製バーシファイV2200：密度＝0.888 g/cm3、ＭＦＲ（230℃）＝8.0 g/10分）40重量部を十分に混錬し、調製した。
【００３９】
（２）基材樹脂層（Ｂ）
基材樹脂層（Ｂ）用樹脂組成物として、高密度ポリエチレン（プライムポリマー社製ハイゼックス3300F：密度＝0.950 g/cm3、ＭＦＲ（230℃）＝1.1 g/10分）である樹脂を100重量部調製した。
上吹き空冷インフレーション共押出製膜機を用いて、総厚50μmの多層積層フィルム（シール樹脂層（Ａ）5μm／基材樹脂層（Ｂ）45μm）を製造した。
以下実施例１と同様にし、各種物性を評価したが、透明性に劣る多層積層フィルムであることが確認された。
【００４０】
［比較例２］
（１）シール樹脂層（Ａ）
シール樹脂層（Ａ）用樹脂組成物として、低密度ポリエチレン（プライムポリマー社製エボリューSP2020：密度＝0.923 g/cm3、ＭＦＲ（190℃）＝3.0 g/10分）60重量部と、プロピレンエラストマー（ダウケミカル社製バーシファイV2300：密度＝0.867 g/cm3、ＭＦＲ（230℃）＝25 g/10分）40重量部を十分に混錬し、調製した。
【００４１】
（２）基材樹脂層（Ｂ）
基材樹脂層（Ｂ）用樹脂組成物として、メタロセン触媒を用いて重合したエチレン−α−オレフィン共重合体（プライムポリマー社製エボリューST2520：密度＝0.925 g/cm3、ＭＦＲ（230℃）＝1.9 g/10分）である樹脂を100重量部調製した。
上吹き空冷インフレーション共押出製膜機を用いて、総厚50μmの多層積層フィルム（シール樹脂層（Ａ）5μm／基材樹脂層（Ｂ）45μm）を製造したが、製膜機のニップロールでブロッキングが生じてしまい、製膜できなかった。
【００４２】
［結果］
上記の実施例、比較例において測定されたシール強度およびヘイズ値をまとめると、表１のとおりとなる。
なお、これらの物性は次のように測定した。
（１）層厚：SONY(株)製μ−メータにより測定した。
（２）シール強度：ポリプロピレン製カップへ、平シールからシール温度170℃、3 kg/cm2、1秒の条件でシールした。引張試験機から15 mm幅の短冊状試験片を切出し、300 mm/分で引張試験を実施した。
（３）ヘイズ値：ヘーズコンピューター（スガ試験機(株)社製：ＨＧＭ−２ＤＰ）を用いて測定した。
【００４３】
【表１】
2010076341.tif 000003
【００４４】
以上のとおり実施例１〜３の多層積層フィルムは、いずれも好適なシール強度と優れた易開封性を示すと共に、良好な透明性を有することが確認された。
これに対し、比較例１の多層積層フィルムは、基材樹脂層（Ｂ）として高密度ポリエチレンを使用したものであるが、著しく透明性に劣るものであった。また、比較例２の多層積層フィルムにおいて、シール樹脂層（Ａ）に使用するプロピレンエラストマーのＭＦＲは、25 g/10分と高いものであるが、インフレーション製膜法により製造することができないものであることが確認された。
【図面の簡単な説明】
【００４５】
【図１】本発明の多層積層フィルムの層構成を示す断面図である。
【図２】本発明の多層積層フィルムの層構成を示す断面図である。
【符号の説明】
【００４６】
１    シール樹脂層（Ａ）
２    基材樹脂層（Ｂ）
３    ラミネート接着剤層
４    印刷層
５    蓋材基材層（Ｃ）
【図１】
2010076341.tif 000004
【図２】
2010076341.tif 000005